(57)【要約】複数の封入された基材小板であって、各小板は、その上に照射された光に対する反射体として作用する銅、亜鉛、銅の合金、及び亜鉛の合金の第１の層、この第１の層を封入し、その上に当たる光の光学的に可変の反射を与える第２の層、及びこの第２の層を封入し、そしてその上に照射された光に対して選択的に透明な第３の層により封入されているものから色彩効果材料が構成される。【特許請求の範囲】
【請求項１】
（ａ）銅、亜鉛、銅の合金、及び亜鉛の合金からなる群から選ばれる第１の層であって、ここで上記第１の層がその上に照射された光に対して高反射性であるもの；及び
（ｂ）該第１の層を封入し、そしてその上に当たる光の入射角に依存する光に対して可変の経路長さを与える第２の層；及び
（ｃ）その上に照射された光に対して選択的に透明な第３の層
により封入された小板形状の基材を含んでなる色彩効果材料。
【請求項２】
該基材がマイカ、酸化アルミニウム、オキシ塩化ビスマス、窒化ホウ素、ガラスフレーク、酸化鉄で被覆されたマイカ、酸化鉄で被覆されたガラス、二酸化ケイ素、二酸化チタンで被覆されたマイカ、二酸化チタンで被覆されたガラス、銅フレーク、亜鉛フレーク、銅フレークの合金、及び亜鉛フレークの合金からなる群から選ばれる請求項１の色彩効果材料。
【請求項３】
該第１の層が銅及び亜鉛の合金である請求項１の色彩効果材料。
【請求項４】
該第１の層がアルミニウム及び銅の合金である請求項１の色彩効果材料。
【請求項５】
該第１の層がアルミニウムと亜鉛の合金である請求項１の色彩効果材料。
【請求項６】
該第１の層が銅である請求項１の色彩効果材料。
【請求項７】
該第１の層が亜鉛である請求項１の色彩効果材料。
【請求項８】
該第２の封入層が二酸化ケイ素とフッ化マグネシウムからなる群から選ばれる請求項１の色彩効果材料。
【請求項９】
該第２の封入層が二酸化ケイ素である請求項８の色彩効果材料。
【請求項１０】
該第３の封入層が銀、金、白金、パラジウム、ロジウム、ルテニウム、オスミウム、イリジウム及びそれらの合金からなる群から選ばれる請求項１の色彩効果材料。
【請求項１１】
該第３の封入層が銀である請求項１０の色彩効果材料。
【請求項１２】
該第３の封入層が金である請求項１０の色彩効果材料。
【請求項１３】
該第３の封入層が白金である請求項１０の色彩効果材料。
【請求項１４】
該第３の封入層がパラジウムである請求項１０の色彩効果材料。
【請求項１５】
該第３の封入層が銅である請求項１０の色彩効果材料。
【請求項１６】
該第３の封入層が上記合金である請求項１０の色彩効果材料。
【請求項１７】
該第３の層が銅、ケイ素、二酸化チタン、酸化鉄、酸化クロム、混合金属酸化物、アルミニウム、及びそれらの合金からなる群から選ばれる請求項１の色彩効果材料。
【請求項１８】
該第１の層がスパッタリングで堆積された層である請求項１の色彩効果材料。
【請求項１９】
該第１の層が無電解堆積層である請求項１の色彩効果材料。
【請求項２０】
該第２の層がゾルゲル堆積層である請求項１の色彩効果材料。
【請求項２１】
該基材が小板形状のガラスフレークであり、該高反射性の第１の封入層が銅及び亜鉛の合金であり、該第２の封入層が二酸化ケイ素であり、そして該第３の封入層が銀の選択的に透明な層である請求項１の色彩効果材料。
【請求項２２】
該基材が小板形状のガラスフレークであり、該高反射性の第１の封入層が銅及び亜鉛の合金であり、該第２の封入層が二酸化ケイ素であり、そして該第３の封入層が銅の選択的に透明な層である請求項２の色彩効果材料。
【請求項２３】
（ａ）銅、亜鉛、銅の合金、及び亜鉛の合金からなる群から選ばれる第１の層であって、ここで上記第１の層がその上に照射された光に対して高反射性であるものにより小板形状の基材を被覆し；
（ｂ）その上に当たる光の入射角に依存して光に対して可変の経路長さを与える第２の層により該第１の層を封入し；そして
（ｃ）その上に照射された光に対して選択的に透明な第３の層により該第２の層を封入する
ことを含んでなる貴金属色彩効果材料を製造する方法。
【請求項２４】
該基材がマイカ、酸化アルミニウム、オキシ塩化ビスマス、窒化ホウ素、ガラスフレーク、酸化鉄で被覆されたマイカ、酸化鉄で被覆されたガラス、二酸化ケイ素、二酸化チタンで被覆されたマイカ、二酸化チタンで被覆されたガラス、銅フレーク、亜鉛フレーク、銅フレークの合金、及び亜鉛フレークの合金からなる群から選ばれる請求項２３の方法。
【請求項２５】
該第２の層が二酸化ケイ素とフッ化マグネシウムからなる群から選ばれ、そして該第３の層が銅、銀、金、白金、パラジウム、ケイ素、酸化鉄、酸化クロム、混合金属酸化物、アルミニウム、及びそれらの合金からなる群から選ばれる請求項２３の方法。
【発明の詳細な説明】
【０００１】
（本発明の背景）
光学的に可変な顔料は１９６０年代以来特許文献で記述されてきた。Ｈａｎｋｅは、米国特許第３，４３８，７９６号においてこの顔料を「金属アルミニウムの薄い、付着性の、半透明な、光透過性の膜あるいは層であって、各々がシリカの薄い、半透明な膜により隔てられ、制御された条件下で制御された、選択的な厚さで中心のアルミニウム膜あるいは基材上に逐次堆積されるもの」であるとして記述している。これらの材料は、ユニークな色の動き（ｃｏｌｏｒ  ｔｒａｖｅｌ）と光学的な色効果を与えるものとして認められている。
【０００２】
光学的に可変な顔料への従来技術のアプローチは、２つの手法の一つを一般に取り入れたものであった。第１のアプローチにおいては、層のスタックが時に可撓性のウエッブである一時的な基材上に設けられる。この層は、一般に、アルミニウムとＭｇＦから構成される。膜のスタックは基材から分離され、粉末加工により適切な寸法の粒子に細分化される。この顔料は、物理蒸着などの物理的な手法により基材上に生成され、基材から分離され、引き続いて粉砕される。この方法で得られる顔料においては、このスタック中の中心層とすべての他の層は、他の層により完全に包み込まれていない。この層構造は粉砕工程により形成される面で視認される。
【０００３】
もう一つのアプローチにおいては、小板形状の不透明な金属基材は、カーボン、金属及び／または金属酸化物の選択的に吸収性の金属酸化物と非選択的に吸収性の層の逐次の層により被覆あるいは封入される。このアプローチを用いて満足な材料を得るためには、この層は、通常、流動床中で化学蒸着法により施される。この手法の主要な欠点は、流動床法が厄介であり、製造のために実質的な技術的基盤を必要とするということである。使用される基材に関する追加的な制約は、従来からの金属フレークが、通常、構造保全性の問題、水素ガスの発生問題及び他の自然発火性の懸念を有するということである。従来技術のアプローチは追加的な欠点を受ける。例えば、クロムとアルミニウムなどの金属または金属フレークは、特に外側層として使用される場合、これらの使用に関連して健康及び環境上認められる影響を有することもあるということである。光学的効果材料におけるこれらの使用の最少化は、これらの認められる影響によって有利であるべきである。
【０００４】
（本発明の要約）
本発明は
（ａ）銅、亜鉛、銅の合金、及び亜鉛の合金からなる群から選ばれる第１の層であって、ここで上記第１の層がその上に照射された光に対して高反射性であるもの；及び
（ｂ）この第１の層を封入し、そしてその上に当たる光の入射角に依存する光に対して可変の経路長さをスネルの法則に従って与える第２の層；及び
（ｃ）その上に照射された光に対して選択的に透明な第３の層
により封入された小板形状の基材を含んでなる色彩効果材料を提供する。
【０００５】
（本発明の説明）
高信頼性、高再現性、及び技術的に効率的な方法で製造可能でもある新規な色彩効果材料（ＣＥＭ）を提供することが本発明の目的である。この目的は、（ａ）小板形状の基材の上に照射された光に対して高反射性である銅、亜鉛、銅の合金、又は亜鉛の合金の第１の層；と（ｂ）この第１の層を封入する第２の層であって、この第２の層は、屈折率が、通常、１．３から２．５までの、特に１．４と２．０の間の屈折率の低い材料からなり、その上に当たる光の入射角に依存して光に対して可変の経路長さを与える第２の層；とｃ）その上に照射された光に対して選択的に透明な第３の層、により被覆された小板形状の基材を含んでなるＣＥＭにより達成される。
【０００６】
この第１の封入層に対する反射度は１００％から５％までの反射率でなければならず、その一方、この第３の封入層の選択的透明度は５％から９５％までの透過率でなければならない。特に、この第１及び第３の封入層に対してはそれぞれ５０−１００％の反射度と５０−９５％の透明度を有することが好ましい。ＡＳＴＭ方法Ｅ１３４７−９７、Ｅ１３４８−９０（１９９６）またはＦ１２５２−８９（１９９６）などの種々の方法により、異なる層に対する反射度と透明度を求めることができる。
【０００７】
この基材は、マイカ、酸化アルミニウム、オキシ塩化ビスマス、窒化ホウ素、ガラスフレーク、酸化鉄で被覆されたマイカ（ＩＣＭ）、二酸化ケイ素、二酸化チタンで被覆されたマイカ（ＴＣＭ）、銅フレーク、亜鉛フレーク、銅フレークの合金、及び亜鉛フレークの合金、またはいかなる封入可能な滑らかな小板であることができる。この基材を封入する第１の層は、銅、亜鉛、銅の合金または亜鉛の合金であることができる。勿論、この基材が銅フレーク、亜鉛フレーク、銅フレークの合金または亜鉛フレークの合金である場合には、これはこの基材の一部であるので、このような第１の層に対する必要性は存在しない。この第２の封入層は、二酸化ケイ素またはフッ化マグネシウムとすることができる。この第３の封入層は、貴金属、すなわち銀、金、白金、パラジウム、ロジウム、ルテニウム、オスミウム及び／またはイリジウムまたはそれらの合金とすることができる。あるいは、この第３の層は、銅、ケイ素、二酸化チタン、酸化鉄、酸化クロム、混合金属酸化物、アルミニウム、及び亜鉛とすることができる。
【０００８】
本発明の利点は、構造保全性の問題、水素ガス発生の問題及び金属フレークに通常関連する多くの他の認められる問題（発火性及び環境的な懸念）を有する従来の金属フレークから出発する必要がないということである。本発明で使用される黄銅合金は、アルミニウムよりもはるかに化学的に安定であり、長期の耐候安定性を有することが知られている。黄銅は、ほぼ化学的に不活性であり、これによって、このような効果材料の製造と塗料及びポリマー系などの末端での使用でのこれらの適用において使用される化学材料系の自由度を大きくすることができる。従来技術に対する別な利点は、本発明で使用される反射層の一つとして黄銅が白色光の良好な反射体であり、同時に魅力的なバルク色をもたらすということである。アルミニウム−銅合金に対しても同じである。このような合金は、高反射率を維持しながらバルク色効果が魅力的であることによって有利である。加えて、本発明のＣＥＭは、純粋な黄銅あるいは銅でなく、黄銅または銅で被覆された無機基材であるので、黄銅と銅の両方で被覆された基材は、金属濃度の低下により環境的に更に有利な条件下で黄銅と銅の装飾的／機能的属性をもたらす。加えて、外側の封入層が黄銅でできていないＣＥＭを製造することができる。従来技術に対する別な利点は、この効果材料の最終（外側の）封入層として、銀、または金、白金、パラジウム、ロジウム、ルテニウム、オスミウム及びイリジウムなどの他の金属が粉末コーティングなどの用途では望ましいこともある電気伝導性を顔料に賦与するということである。
【０００９】
本発明の驚くべき局面は、費用効果の高い複合材料が望ましい光学的効果特性と共に創出されるということである。
【００１０】
金属層は、好ましくは無電解堆積により堆積され、非金属層は、好ましくはゾルゲル堆積により堆積される。無電解堆積（Ｅｇｙｐｔ．Ｊ．Ａｎａｌ．Ｃｈｅｍ．，Ｖｏｌ．３，１１８−１２３（１９９４））の利点は、これが全世界に確立された化学的な手法であり、他の手法に比較して厄介で高価な技術基盤を必要としないということである。また、この無電解堆積手法によれば、金属膜厚さを変化させることにより、光の反射度を精確かつ容易に制御することが可能になる。加えて、既知の方法は、種々の表面の被覆に使用することが可能な一般化された方法である。更には、適切な前駆体からの化学蒸着（Ｔｈｅ  Ｃｈｅｍｉｓｔｒｙ  ｏｆ  Ｍｅｔａｌ  ＣＶＤ，ｅｄｉｔｅｄ  ｂｙ  Ｔｏｉｖｏ  Ｔ．Ｋｏｄａｓ  ａｎｄ  Ｍａｒｋ  Ｊ．Ｈａｍｐｄｅｎ−Ｓｍｉｔｈ；ＶＣＨ  Ｖｅｒｌａｇｓｇｅｓｅｌｌｓｅｈａｆｔ  ｍｂＨ，Ｄ−６９４５１  Ｗｅｉｎｈｅｉｍ，１９９４，ＩＳＢＮ  ３−５２７−２９０７１−０）により、金属または金属酸化物の封入層を基材のいかなる上にも堆積することもできる。
【００１１】
合金の堆積には、「ｐｒｏｃｅｓｓ  ａｎｄ  ａｐｐａｒａｔｕｓ  ｆｏｒ  ｃｏａｔｉｎｇ  ｆｉｎｅ  ｐａｒｔｉｃｌｅｓ」を概述している米国特許第４，９４０，５２３号に記述されているように、ユニークな方法が開発された。加えて、この手法を使用して、クロム、白金、金及びアルミニウムなどの純粋な金属、またはセラミックスを堆積することができる。
【００１２】
本発明の製品は、金属フレークまたは真珠光沢の顔料を従来から使用している自動車、化粧品、工業的あるいはいかなる他の用途でも有用である。
【００１３】
この小板形状の基材のサイズはそれ自体臨界的でなく、特別な使用に合わさせられ得る。一般に、この粒子は、約５−２５０μｍの、特に５−１００μｍの平均最大主要寸法を有する。これらの比自由表面積（ＢＥＴ）は、一般に０．２から２５ｍ２／ｇまでである。
【００１４】
本発明のＣＥＭは、この小板形状の基材の多数回の封入のために注目に値する。
【００１５】
この第１の金属の封入層は、その上に照射された光に対して高反射性である。この第１の層の厚さは、この層を高反射性とせしめるのに充分である限り、臨界的でない。所望ならば、この第１の層の厚さを変えて、光の選択的透過を可能とすることができる。この第１の金属層の厚さは、銅、亜鉛またはそれらの合金に対して５ｎｍないし５００ｎｍ、そして好ましくは２５ｎｍないし１００ｎｍであることができる。上述の範囲を外れる金属の層の厚さは、通常、完全に半透明であるか、あるいは光の実質的な透過を可能とする。反射特性に加えて、この金属の封入層は、膜厚に依存してユニークなバルク色効果を示し得る。例えば、＞５０ｎｍの黄銅被膜厚さは、良好な反射率を維持しながら、金属的な金のバルク色を示し始める。この被膜の重量パーセントは、使用される特定の基材の表面積に直接に関係する。
【００１６】
この第２の封入層は、その上に当たる光の入射角に依存して光に対して可変の経路長さを与えなければならず、それゆえ肉眼的に透明であるいかなる低屈折率材料も使用することができる。好ましくは、この第２の層は、二酸化ケイ素（ＳｉＯ２）、二酸化ケイ素の亞酸化物（ＳｉＯ０．２５ないしＳｉＯ１．９５）またはフッ化マグネシウムからなる群から選ばれる。
【００１７】
この第２の層の厚さは、所望の色の動きの程度に依り変わる。加えて、この第２の層は、種々の因子、特に屈折率に依って可変の厚さを有する。１．５近傍の屈折率を有する材料は、ユニークな色の動きを生じるためには、数１００ナノメーターの膜厚を必要とする。例えば、第２の層は、二酸化ケイ素とフッ化マグネシウムに対して約７５ないし５００ｎｍの好ましい厚さを有する。
【００１８】
一つの態様においては、この第２の層は、その上に照射された光の部分的な反射を可能にする選択的に透明な第３の層により封入される。好ましくは、この第３の封入層は、銅、ケイ素、二酸化チタン、酸化鉄、酸化クロム、混合金属酸化物、アルミニウムまたはそれらの合金からなる群から選ばれる。更に好ましくは、この第３の封入層は、銀、金、白金、パラジウム、ロジウム、ルテニウム、オスミウム及び／またはイリジウムまたはそれらの合金からなる群から選ばれる一つあるいはそれ以上の貴金属である。
【００１９】
勿論、この第３の層は、この顔料の干渉色にも寄与することができる。この厚さは変更可能であるが、常に部分的な透明度を可能にしなければならない。例えば、第３の層は、ケイ素に対して約５ないし２０ｎｍの；アルミニウムに対して約２ないし１５ｎｍの；銅に対して約２−１０ｎｍの；亜鉛に対して約２−１０ｎｍの；窒化チタンに対して約１−１５ｎｍの；酸化鉄に対して約１０ないし６０ｎｍの；酸化クロムに対して約１０ないし６０ｎｍの；二酸化チタンに対して約１０−１００ｎｍの；混合金属酸化物に対しては約５ないし６０ｎｍの；銀に対して約５ないし２０ｎｍの；金に対して約３ないし２０ｎｍの；白金に対して約３−２０ｎｍの；及びパラジウムに対して約５ないし２０ｎｍの好ましい厚さを有する。この貴金属及び卑金属合金は、一般に、この純粋な金属に比較して同様の膜厚を必要とする。上記の範囲外の膜厚は所望の効果に依存して適用可能であり得ることが認識される。
【００２０】
本発明のＣＥＭのすべての封入層は、本発明に従った製造方法から得られる均一で、均質な膜様の構造のために極めて注目に値する。
【００２１】
被覆された小板様基材を製造するための新規な方法においては、この個別の被覆工程は、各々スパッタリング堆積、無電解堆積または被覆さるべき基材粒子の存在下での好適な出発化合物の加水分解／縮合により行なわれる。米国特許第４，９４０，５２３号に記述されているようなスパッタリング法により黄銅などの合金を堆積することができる。加えて、アルミニウム、銅及び亜鉛などの純粋な金属、並びに他の金属をスパッタリング堆積することができる。例えば、ＨＡｕＣｌ４、ＡｇＮＯ３、ＣｕＳＯ４、Ｈ２ＰｔＣｌ６、ＰｄＣｌ２などの金属塩水溶液の還元から金属を堆積することができる。テトラエトキシシランなどのケイ素テトラアルコキサイド、ケイ酸ナトリウムなどの塩基及び四塩化ケイ素などのハロゲン化シランからなる群から選ばれる化合物から二酸化ケイ素を；チタンテトラエトキシドなどのテトラアルコキサイド、四塩化チタンなどのハロゲン化物化合物及び硫酸チタンなどの硫酸塩化合物から二酸化チタンを；四塩化チタン、テトラキス（ジエチルアミド）チタン（ＴＤＥＡＴ）及びテトラキス（ジメチルアミド）チタン（ＴＤＭＡＴ）から窒化チタンを；鉄カルボニル、硫酸鉄及び塩化鉄から酸化鉄を；そしてクロムカルボニルと塩化クロムから酸化クロムを堆積することができる。
【００２２】
一般に、合金色彩効果材料の合成は次の通りとすることができる：ガラスフレークなどの小板材料を米国特許第４，９４０，５２３号に記述されているような真空にした回転円筒中に入れる。黄銅のスパッタリングターゲットを使用して、高反射性被膜を有する特別な材料を被覆する。この高反射性合金で被覆された基材を真空にした円筒から取り出し、封入している二酸化ケイ素層を堆積するためにブタノールなどのアルコール性溶媒中に再懸濁する。金属で被覆されたマイカまたは他の基材上に二酸化ケイ素を堆積するためにストバー（Ｓｔｏｂｅｒ）法を使用することができる（Ｃ．Ｊｅｆｆｅｒｙ  Ｂｒｉｎｋｅｒ  ａｎｄ  Ｇｅｏｒｇｅ  Ｗ．Ｓｃｈｅｒａ，Ｓｏｌ−Ｇｅｌ  Ｓｃｉｅｎｃｅ，Ｔｈｅ  Ｐｈｙｓｉｃｓ  ａｎｄ  Ｃｈｅｍｉｓｔｒｙ  ｏｆ  Ｓｏｌ−Ｇｅｌ  Ｐｒｏｃｅｓｓｉｎｇ，Ａｃａｄｅｍｉｃ  Ｐｒｅｓｓ，Ｉｎｃ．（１９９０））。ストバー法に対してエタノールと水などのアルコール性共沸混合物を純粋なアルコールの代わりに使用することができる。このシリカで封入された金属被覆小板を濾過し、洗浄し、そして攪拌した水性媒体中に再懸濁する。この水性媒体に無電解堆積により基材上に銀を堆積する能力のある銀前駆体を好適な還元剤と共に添加する。無電解堆積用の金属溶液を上述のように添加し、選択的に透明な金属被膜の堆積を可能にする。この最終の粒子状製品は、洗浄、乾燥され、そして視野角の関数として光学的な色効果を示す。
【００２３】
低屈折率の第２の封入層の厚さに依って、この最終のＣＥＭは、視野角の関数として多数の異なる色効果を示す（赤、黄橙、緑、紫）。この小板基材は担体基材として機能する。これは、この粒子の最終的な光学的特性に対して寄与または影響を有することもあり、あるいは有しないこともある。
【００２４】
本発明の色彩効果材料（ＣＥＭ）は、塗料、印刷インキ、プラスチック、ガラス、セラミック製品及び装飾的な化粧品製剤の着色などの多数の目的に有利である。特殊な機能的特性によって、これらは、多数の他の目的に好適となる。このＣＥＭは、例えば電気伝導性あるいは電磁的遮蔽プラスチック、塗料または被膜において、あるいは電導性ポリマー中で使用可能である。このＣＥＭの電導機能性によって、これらは粉末コーティング用途に極めて有用となる。
【００２５】
本発明の組成物が有用である上述の組成物は、当業者にはよく知られている。例は、印刷インキ、爪エナメル、ラッカー、熱可塑性及び熱硬化性材料、天然樹脂と合成樹脂、ポリスチレン及びその混合ポリマー、ポリオレフィン、特にポリエチレンとポリプロピレン、ポリアクリル化合物、ポリビニル化合物、例えばポリ塩化ビニルとポリ酢酸ビニル、ポリエステルとゴムを含み、そしてまた、ビスコースとセルロースエーテル、セルロースエステル、ポリアミド、ポリウレタン、ポリエステル、例えばポリテレフタル酸グリコール、及びポリアクリロニトリルからできたフィラメントも含む。
【００２６】
良好な耐熱性により、この顔料は、塊状のプラスチック、例えば、ポリスチレン及びその混合ポリマー、ポリオレフィン、特にポリエチレンとポリプロピレンと対応する混合ポリマー、ポリ塩化ビニルとポリエステル特にポリテレフタル酸エチレングリコール、及びポリテレフタル酸ブチレンとポリエステルベースの対応する混合縮合生成物を着色するのに特に好適である。
【００２７】
種々の顔料用途への洗練された入門のためには、Ｔｅｍｐｌｅ  Ｃ．Ｐａｔｔｏｎ，ｅｄｉｔｏｒ，Ｔｈｅ  Ｐｉｇｍｅｎｔ  Ｈａｎｄｂｏｏｋ，ｖｏｌｕｍｅ  １１，Ａｐｐｌｉｃａｔｉｏｎｓ  ａｎｄ  Ｍａｒｋｅｔｓ，Ｊｏｈｎ  Ｗｉｌｅｙ  ａｎｄ  Ｓｏｎｓ，Ｎｅｗ  Ｙｏｒｋ（１９７３）を参照されたい。加えて、例えば、インキに関しては、Ｒ．Ｈ．Ｌｅａｃｈ，ｅｄｉｔｏｒ，Ｔｈｅ  Ｐｒｉｎｔｉｎｇ  Ｉｎｋ  Ｍａｎｕａｌ，Ｆｏｕｒｔｈ  Ｅｄｉｔｉｏｎ，Ｖａｎ  Ｎｏｓｔｒａｎｄ  Ｒｅｉｎｈｏｌｄ（Ｉｎｔｅｒｎａｔｉｏｎａｌ）Ｃｏ．Ｌｔｄ．，Ｌｏｎｄｏｎ（１９８８）、特にｐａｇｅｓ  ２８２−５９１を、塗料に関しては、Ｃ．Ｈ．Ｈａｒｅ，Ｐｒｏｔｅｃｔｉｖｅ  Ｃｏａｔｉｎｇｓ，Ｔｅｃｈｎｏｌｏｇｙ  Ｐｕｂｌｉｓｈｉｎｇ  Ｃｏ．，Ｐｉｔｔｓｂｕｒｇ（１９９４）、特にｐａｇｅｓ  ６３−２８８を参照されたい。前出の参考文献は、着色剤の量を含む本発明の組成物を使用することができるインキ、化粧品、塗料及びプラスチック組成物、配合物及びビヒクルを教示するために、引用によりこの明細書に組み込まれる。例えば、オフセット平版インキ中で１０ないし１５％の量でこの顔料を使用することができる。残りはゲル化及び非ゲル化の炭化水素樹脂、アルキッド樹脂、ワックス化合物及び脂肪族溶媒を含有するビヒクルである。また、自動車用塗料配合物中でも例えば、１ないし１０％の量でこの顔料を二酸化チタン、アクリルラテックス、融合剤、水または溶媒を含んでもよい他の顔料と共に使用することができる。また、ポリエチレン中のプラスチック色濃縮物中でも例えば、２０ないし３０％の量でこの顔料を使用することができる。
【００２８】
実施例１−本発明に従ったＣＥＭの評価手順
隠蔽チャート（ｈｉｄｉｎｇ  ｃｈａｒｔ）（Ｆｏｒｍ２−６  Ｏｐａｃｉｔｙ  Ｃｈａｒｔｓ  ｏｆ  ｔｈｅ  Ｌｅｎｅｔａ  Ｃｏｍｐａｎｙ）上で展色（ｄｒａｗｄｏｗｎ）を用いて、光沢と色を肉眼的及び機器的の両方で評価する。このカードの黒色部分上の展色は反射色を示し、その一方で白色部分は非鏡面反射角度での透過色を示す。
【００２９】
この展色は、ＣＥＭの粒径分布に依存する濃度でニトロセルロースラッカー中に３−１２％ＣＥＭを組み込むことにより調製される。例えば、３％展色が２０μｍの平均ＣＥＭ粒径に対して使用され、その一方で１２％展色が１００μｍの平均ＣＥＭ粒径に対して使用される。このＣＥＭ−ニトロセルロース懸濁液は、バード（Ｂｉｒｄ）膜アプリケーターバーを用いて３ミルの湿った膜厚で展色カードに塗布される。
【００３０】
これらの展色を肉眼的に観察すると、視野角に依り水色（ａｑｕａ）ないし青色ないし紫色などの種々の色を観察することができる。観察される色の動きの程度は、低屈折率の層の厚さにより制御される。明度（Ｌ＊）と色度（Ｃ＊）などの効果顔料の記述に一般に使用される他の定量化可能なパラメーターは、ａ）低反射性及び表面の選択的透過性層として使用される材料の選択とｂ）上記低反射性及び表面の層の厚さの両方により制御され得る。
【００３１】
ゴニオ分光光度計（Ｈｕｎｔｅｒ製ＣＭＳ−１５００）を用いて、この展色を更に特性付けした。波長対反射率曲線を種々の視野角で得た。ＣＩＥＬａｂＬ＊ａ＊ｂ＊系を用いてこのＣＥＭに対する色の動きを描いた。このデータを数値的及びグラフ的に記録する。実施例３で得た３つのＣＥＭの代表値に対する数値記録は次の通りである。
【００３２】
【表１】
2004522853.tif 000002
【００３３】
上記の試料は
８％ＳｉＯ２
１１％ＳｉＯ２
１３％ＳｉＯ２
である。
【００３４】
このＬ＊ａ＊ｂ＊データはこの試料の外観を特性付ける。Ｌ＊は明度／暗度（ｄａｒｋｎｅｓｓ）成分であり、ａ＊は赤／緑色成分を記述し、ｂ＊は青／黄成分を表す。
【００３５】
実施例２−Ｃｕ／ＳｉＯ２／ＣｕＣＥＭの製造
銅は次の実施例に示されるような確立した無電解堆積法に従って堆積される。
【００３６】
２００グラムのガラスフレーク（平均主要寸法１００ミクロン）と５００ｍｌの蒸留水を機械攪拌装置を備えた３Ｌのモートンフラスコの中に入れて、スラリーを生成させる。このスラリーを室温で攪拌する。
【００３７】
このスラリーに次のように製造する溶液を迅速に添加する：１１．０グラムのマレイン酸、１６．０グラムの水酸化ナトリウムペレット、８０．０グラムのトリエタノールアミン、３６．０グラムの硫酸銅五水和物、８．０ｍｌのジメチルスルホキサイドを磁気スターラーを備えた１Ｌビーカー中で８００ｍｌの蒸留水の中に溶解する。均一な溶液が得られるまでこれらの成分を室温で攪拌する。
【００３８】
次に、このスラリーを４５℃まで加熱する。１２グラムの３５％ヒドラジン溶液をこのフラスコに添加し、スラリーを４５℃で９０分間攪拌し、次に濾過する。得られた製品を５００ｍｌの蒸留水によりすすぎ、次に５００ｍｌのイソプロパノールによりすすぐ。
【００３９】
１００グラムの湿った製品（７５グラムの乾燥重量）を機械攪拌装置を備えた２Ｌのモートンフラスコの中に移す。９００ｍｌのイソプロパノール、５．３グラムの２９％の水酸化アンモニウム溶液、１１２グラムの蒸留水及び１１２グラムのテトラエトキシシランをこのフラスコに添加する。このスラリーを室温で７時間攪拌し、次に濾過し、そしてこの製品を洗浄し、オーブン乾燥する。
【００４０】
１０グラムのこのシリカで被覆された材料を０．２０グラムのマレイン酸、０．３０グラムのＮａＯＨペレット、１．４９グラムのトリエタノールアミン、０．６７グラムの硫酸銅五水和物、０．１５グラムのジメチルスルホキサイド及び２０ｍｌの蒸留水の溶液を入れた５０ｍｌのビーカーに添加する。このスラリーを磁気攪拌し、４５℃まで加熱する。０．２５グラムの３５％ヒドラジン溶液をこのスラリーに添加する。殆ど瞬時に、強い紫色がスラリー中に現れる。次に、このスラリーを４５℃で３０分間攪拌し、次にこの製品を濾過し、蒸留水により洗浄し、その後に１２０℃で乾燥する。この製品は、これを含有するラッカー膜の視野角を変えると紫色からバルクの銅色までのクリーンな色の飛び（ｆｌｏｐ）を示す。
【００４１】
実施例３−黄銅／ＳｉＯ２／ＡｇＣＥＭの製造
７５グラムのＣｕ−Ｚｎ（黄銅）で被覆されたガラスフレーク試料を３つ口丸底フラスコ中で１１０ｍｌのイソプロパノールの中でスラリーとする。次に、このスラリーを激しく機械攪拌する。このスラリーに２．６ｍｌの２９％のＮＨ４ＯＨと３１ｍｌの蒸留水を添加する。このスラリーを６０℃の設定点まで加熱する。２５ｍｌのイソプロパノール中の２５．０グラムのテトラエトキシシラン溶液を６時間にわたってこのスラリーに添加する。このスラリーを設定温度での添加の後１６時間攪拌する。次に、このスラリーを室温まで冷却し、濾過布上で濾過し、イソプロパノールによりすすぎ、１２０℃で乾燥する。
【００４２】
５グラムのこのシリカで被覆された材料を５０ｍｌの水中でスラリーとする。５０ｍｌの水中の０．１０グラムのＳｎＣｌ２・２Ｈ２Ｏのコロイド溶液をこのスラリーに添加する。このスラリーを１０分間攪拌し、濾過し、そしてこの生成物を溶質無しで洗浄する。次に、このプレスケーキを５０グラムの０．２％のブドウ糖溶液の中に再スラリー化する。０．０８グラムのＡｇＮＯ３、４５グラムの水及び僅かに過剰の２−アミノ−２−メチル−１−プロパノールの溶液をこのスラリーに迅速に添加する。攪拌の１分以内にこのスラリーは緑色の干渉色を生じた。攪拌の１５分後に、この上澄み液を数滴の濃塩酸の添加により銀イオンについて試験する。この試験は沈殿及び／または濁りが若干でもあるかどうかの肉眼評価であり、何も見出されていない。このスラリーを濾過し、そして生成物を洗浄し、１２０℃で乾燥した。この粒状の色彩効果材料製品は、ニトロセルロースラッカー膜中に分散し、黒色と白色の展色カードに塗布した場合、視野角を変えると緑色から青色までの透明色の飛びを示した。皮膚に塗った場合、同一の粒子状効果材料は展色カードに比較して同様の色の動き（色のシフト）を示した。
【００４３】
上記の手順を種々の濃度のテトラエトキシシランにより再現する。ほぼ８．０、１１．０及び１３．０パーセントの二酸化ケイ素を有する３つの試料を調製する。これらの試料に対する数値データを実施例１に示す。
【００４４】
実施例４−Ｚｎ／ＳｉＯ２／ＡｇＣＥＭの製造
８０．０ｍｌのイソプロピルアルコールと混合した５０グラムの亜鉛フレーク（Ｔｒａｎｓｍｅｔ  ＣｏｒｐｏｒａｔｉｏｎのＫ−３０８）試料を加熱マントル、還流コンデンサー、温度プローブ及びテフロン攪拌機翼を備えた２５０ｍｌの３つ口丸底フラスコ中に入れる。このフラスコに１．０ｍｌの２９％の水酸化アンモニウム溶液と２．０ｍｌの蒸留水を添加する。このスラリーを６０℃まで加熱し、激しく攪拌する。２０分間加熱し、攪拌した後、０．８グラムのテトラエトキシシラン（ＴＥＯＳ）をこのスラリーに添加し、温度で追加の２０時間攪拌させる。追加の３．０グラムのＴＥＯＳ、３．０ｍｌの蒸留水及び１．０ｍｌの２９％の水酸化アンモニウム溶液をこの懸濁液に添加し、温度で追加の２３時間攪拌させる。次に、この懸濁液を濾過し、イソプロピルアルコールにより洗浄し、１２０℃で乾燥する。この乾燥粉末から、１０グラムの試料を上述のような３つ口丸底フラスコ中で５０．０ｍｌの蒸留水と混合する。５０ｍｌの蒸留水中の０．２０グラムのＳｎＣｌ２・２Ｈ２Ｏの溶液をこの懸濁液を入れたフラスコに添加し、２０分間攪拌し、続いて濾過し、すすぐ。次に、この湿ったプレスケーキを５０ｍｌの蒸留水中の０．１０グラムのブドウ糖の溶液を入れた２５０ｍｌの丸底フラスコ中に２１℃で戻し、激しく攪拌する。０．０８グラムの硝酸銀、４５ｍｌの蒸留水及び僅かに過剰の５０％の２−アミノ−２−メチル−１−プロパノールからなる追加の溶液をこのフラスコに添加する。攪拌の追加の２５分後、この懸濁液を濾過し、洗滌し、乾燥する。
【００４５】
実施例５−Ａｌ−Ｃｕ／ＳｉＯ２／ＡｇＣＥＭの製造
５０グラムのアルミニウム−銅合金フレーク（Ｔｒａｎｓｍｅｔ  ＣｏｒｐｏｒａｔｉｏｎのＫ−３４０２）試料を使用して、実施例４と同様の手順を繰り返した。
【００４６】
実施例６
実施例３に従って製造した合金ＣＥＭをポリプロピレンステップチップ（ｓｔｅｐ  ｃｈｉｐ）中に１％濃度で組み入れる。このステップチップはこのチップの面を横断して各ステップで次第に変化する厚さを有するので、このステップチップは適切に命名されている。この次第に変化するステップによれば、ポリマー厚さに基づくこの合金ＣＥＭの異なる効果を調べることが可能となる。
【００４７】
実施例７
実施例３に従って製造した合金ＣＥＭを爪エナメルの中に組み入れる。１０ｇの合金ＣＥＭを８２ｇの懸濁性ラッカーＳＬＦ−２、４ｇのラッカー１２７Ｐ及び４ｇの酢酸エチルと混合する。この懸濁性ラッカーＳＬＦ−２は、酢酸ブチル、トルエン、ニトロセルロース、トシルアミド／ホルムアルデヒド樹脂、イソプロピルアルコール、フタル酸ジブチル、酢酸エチル、ショウノウ、ｎ−ブチルアルコール及びシリカからなる一般的な爪エナメルである。
【００４８】
実施例８
ＰＧＩコロナガン＃１１０３４７を用いて、実施例３に従って製造した１０重量％の合金ＣＥＭをポリエステルＴＧＩＣ粉末コーティング（Ｔｉｇｅｒ  Ｄｒｙｌａｃ製造）中で噴霧する。
１．この合金ＣＥＭを透明なポリエステル系中に混合し、ＲＡＬ９００５黒色粉末を噴霧したベースの上に噴霧する。
２．この合金ＣＥＭをＲＡＬ９００５黒色着色ポリエステル粉末の中に混合する。この色彩効果材料は電気特性によりこの研磨した金属パネルに強く引き付けられる。加えて、高親和性により、表面に密に配向して、高像鮮映性（ＤＯＴ）を有する仕上がりを生じるので、これは、従来からの真珠光沢の金属フレーク顔料によりしばしば引き起こされる突出を低減するために追加のクリヤーコートを必要としない。
【００４９】
実施例９
実施例３に従って製造した合金ＣＥＭの１０重量％の分散液をクリヤーアクリルウレタンのベースコートのクリヤーコート塗料系ＤＢＸ−６８９（ＰＰＧ）の中に種々のＰＰＧチントと共に混合して、所望の色を得る。このチントペーストは、ＰＰＧのＤＭＤ  Ｄｅｌｔｒｏｎ  Ａｕｔｏｍｏｔｉｖｅ  Ｒｅｆｉｎｉｓｈ塗料種と共に好適な溶媒型の系中に種々の濃度で分散された有機あるいは無機着色剤からなる。慣用のサイホン供給噴霧ガンを用いて、この出来上がった配合物をＧｒａｐｈｉｃ  Ｍｅｔａｌにより供給された４×１２”曲面の自動車タイプパネル上に噴霧する。このパネルをＰＰＧ２００１高固体ポリウレタンクリヤーコートによりクリヤーコートし、風乾する。
【００５０】
本発明の方法と製品においては、種々の変更と改変をその精神と範囲から逸脱することなく行なうことができる。この明細書で開示される種々の態様は、例示のみの目的のものであり、本発明を限定する意図のものでなかった。
【国際公開パンフレット】
2004522853.tif 000003
2004522853.tif 000004
2004522853.tif 000005
2004522853.tif 000006
2004522853.tif 000007
2004522853.tif 000008
2004522853.tif 000009
2004522853.tif 000010
2004522853.tif 000011
2004522853.tif 000012
2004522853.tif 000013
2004522853.tif 000014
2004522853.tif 000015
2004522853.tif 000016
2004522853.tif 000017
2004522853.tif 000018
2004522853.tif 000019
2004522853.tif 000020
2004522853.tif 000021
2004522853.tif 000022